ПРОТЕЗЫ КРОВЕНОСНЫХ СОСУДОВ ПОЛИМЕРНЫЕ ТРОМБОРЕЗИСТЕНТНЫЕ С НУЛЕВОЙ ПОРОЗНОСТЬЮ

Полезная модель относится к изделиям медицинского назначения, а именно, к изделиям, применяемым в сосудистой хирургии.
Известно использование плетеных или вязаных протезов кровеносных сосудов из синтетических полимерных материалов - тефлон, полиэфир (Лосев Р. 3.,Куликов Л.Н. и др. Экстренные операции при аневризмах брюшного отдела аорты. Ж. Ангиология и сосудистая хирургия, 2004, №2, прилож.15 (XIX). Материалы 15 Международной конференции Российского общества ангеологов и хирургов. Петрозаводск - Кондапога, июнь 2004, с.161-163). Такие протезы имеют ряд недостатков:
- протезы негерметичны в исходном состоянии, т.е. не обладают нулевой порозностью, что приводит к существенной потери крови в первые часы после операции;
- при использовании протезов имеет место образование тромбов. Технической задачей предлагаемой Полезной модели является создание протеза, обладающего нулевой порозностью и обладающего антитромбогенным действием.
Технический результат достигается тем, что протез выполнен из основы - плетенового или вязаного цилиндрического протеза из синтетических полимеров с геометрическими размерами:
длина
от 250 до 450 мм;
внутренний диаметр
от 8 до 24 мм
толщина
от 0,5 до 3 мм,
на котором снаружи по всей поверхности имеется трубка толщиной от 30 до 200 мкм (от 0,03 до 0,2 мм), герметично соединенная с основой и изготовленная из сополимера винилпирролидона с бутилмеакрилатом ППБ-1 и антитромбогенного вещества при следующем соотношении компонентов (% масс.):
сополимер винилпирролидона
с бутилметакрилатом
50-90
антитромбогенное вещество
10-90
Сущность Полезной модели выражается в том, что трубка на наружной поверхности основы выполнена из биодеструктируемого сополимера, который рассасывается в течение 1-2 месяцев, обеспечивая прорастание тканей внутрь протеза, и содержит антитромбогенное лекарственное вещество.
Применение предлагаемой Полезной модели обеспечивает первичную нулевую порозность, что исключает кровопотерю черех протез в первые часы после операции, и обеспечивает антитромбогенное действие, что исключает образование тромбов в просвете сосуда..
Предлагаемая Полезная модель функционирует следующим образом.
После удаления измененного участка сосуда выбирают протез соответствующего диаметра и изменяют его длину в соответствии с длиной удаленного участка. Затем встык лигатурно формируют анастомозы протез -сосуд с обоими концами сосуда пациента. Рану послойно ушивают.
Примеры изготовления Полезной модели.
Пример 1.
Вязаный протез из полиэфира с размерами: диаметр 8 мм, длина 450 мм, толщина 0,5 мм, надевают на оправку соответствующего диаметра и на наружной поверхности методом полива из суспензии синкумара в спиртовом растворе сополимера ППБ-1 формируют по всей поверхности трубку с толщиной 0,03 мм, содержащую 50% сополимера ППБ-1 и 50% синкумара.
Пример 2.
Вязаный протез из тефлона размерами: диаметр 16 мм, длина 35 мм, толщина 2 мм, надевают на оправку соответствующего диаметра и на наружной поверхности методом полива из суспензии гепарина в спиртовом растворе сополимера ППБ-1 формируют по всей поверхности трубку с толщиной 0,18 мм, содержащую 70% сополимера ППБ-1 и 30% гепарина.
Пример 3.
0%
0%
Вязаный протез из палипрапилена размерами: диаметр 24 мм, длина 250 мм, толщина 3 мм, надевают на оправку соответствующего диаметра и на наружной поверхности методом полива из суспензии фепромарена в спиртовом растворе сополимера ППБ-1 формируют по всей поверхности трубку с толщиной 0,3 мм, содержащую 9 сополимера ППБ-1 и 1 фепромарена.